(57)【要約】【課題】耐汚染性、耐擦り傷性、肉厚感、リコート性に優れ、床材の反りや塗膜の割れを抑制し組成物の取扱性が良好な活性エネルギー線硬化性組成物及び積層物を提供する。【解決手段】  （Ａ）ビニル系単量体の（共）重合体１〜２０質量％、  （ｂ−１）４又は５つの（メタ）アクリロイル基を有する（メタ）アクリレート２０〜６０質量％、  （ｂ−２）６つ以上の（メタ）アクリロイル基を有する（メタ）アクリレート３０〜７０質量％（（ｂ−１）、（ｂ−２）合計が７５質量％をこえる）、  （ｂ−３）１つ以上３つ以下の（メタ）アクリロイル基を有する（メタ）アクリレート０質量％以上２４質量％未満、からなる樹脂組成物（Ｉ）（（Ａ）、（ｂ−１）、（ｂ−２）、（ｂ−３）合計が１００質量％）１００質量部に対し、  （Ｃ）活性エネルギー線感応性ラジカル重合開始剤１〜２０質量部、を含む活性エネルギー線硬化性組成物。【選択図】なし【特許請求の範囲】
【請求項１】
（Ａ）  ビニル系単量体の１種以上を重合して得られる（共）重合体  １〜２０質量％、
（ｂ−１）  分子内に４つ又は５つの（メタ）アクリロイル基を有する（メタ）アクリレート  ２０〜６０質量％、
（ｂ−２）  分子内に６つ以上の（メタ）アクリロイル基を有する（メタ）アクリレート  ３０〜７０質量％（（ｂ−１）及び（ｂ−２）の合計が７５質量％をこえる）、
（ｂ−３）  分子内に１つ以上、３つ以下の（メタ）アクリロイル基を有する（メタ）アクリレート  ０質量％以上２４質量％未満、
からなる樹脂組成物（Ｉ）（（Ａ）、（ｂ−１）、（ｂ−２）及び（ｂ−３）の合計が１００質量％）１００質量部に対し、
（Ｃ）  活性エネルギー線感応性ラジカル重合開始剤  １〜２０質量部、
を含む活性エネルギー線硬化性組成物。
【請求項２】
前記（共）重合体（Ａ）の重量平均分子量が、３，０００以上、３００，０００以下である請求項１に記載の活性エネルギー線硬化性組成物。
【請求項３】
前記活性エネルギー線感応性ラジカル重合開始剤（Ｃ）が、活性エネルギー最大吸収波長λｍａｘが３００ｎｍ以上であるラジカル重合開始剤を少なくとも１種含む請求項１又は２に記載の活性エネルギー線硬化性組成物。
【請求項４】
床材上に、請求項１〜３のいずれかに記載の活性エネルギー線硬化性組成物の硬化物層が被覆された積層物。
【発明の詳細な説明】
【技術分野】
【０００１】
本発明は、床材の被覆に好適な活性エネルギー線硬化性組成物、及び該組成物の硬化物層が被覆された積層物に関する。更に詳しくは、取扱い性（指触乾燥性）が良好であり、反り、特に耐汚染性、耐擦り傷性に優れた活性エネルギー線硬化性組成物及び積層物に関する。
【背景技術】
【０００２】
従来、ファーストフード店、コンビニエンスストア、百貨店、体育館、病院、事務所、住居、工場等における床材にはｉ）塩化ビニル等の樹脂系材料、ｉｉ）フローリング等の木質系材料、ｉｉｉ）磁器タイル等のセラミックス系材料、ｉｖ）大理石等の石材、ｖ）モルタル等のコンクリート系材料、ｖｉ）鉄板等の金属系材料、ｖｉｉ）ｉ）〜ｖｉ）の基材上に塗膜を設けた塗り床材等が使用されている。これらの床材はそのまま用いることもできるが、一般的には床材表面に高い光沢性を付与したり、床材の劣化を防止し耐久性を向上させたり、スリップを防止し歩行適正を付与する目的で、ワックス、フロアポリッシュ等の艶出し材が床材表面に塗布されている。
【０００３】
これら艶出し材は、極めて多くの顧客が訪れる場所、例えばファーストフード店の店舗床面に塗布した場合、施工後数日〜１週間程で床面の表面光沢が大きく低下し、更に土砂、ラード等の食用オイル、靴底ゴムに含まれているプロセスオイル等による傷や着色汚れが目立つようになる。このため、傷や着色汚れが付いた際には塗膜を剥離して、再度艶出し剤を塗布する作業を短期間に何回も繰返す。この作業回数を低減させるため、種々の技術が提案されている。
【０００４】
本出願人も、艶出し材として、可使時間、作業性、指触乾燥性、硬化性に優れる組成物、該組成物を硬化させた被覆物が肉厚感、反り、耐擦り傷性、リコート性に優れる組成物及び被覆物を提案している（特許文献１）。
【特許文献１】特開２００７−１０６９２７号公報
【発明の開示】
【発明が解決しようとする課題】
【０００５】
ところで、利用者の多いコンビニエンスストアのレジ前や銀行ＡＴＭ前の床には更に高い耐久性、耐磨耗性が求められており、更なる改良が望まれる。本発明の目的は、特に耐汚染性、耐擦り傷性に優れ、特許文献１に記載の組成物と同様に肉厚感、リコート性に優れ、床材の反りや塗膜の割れを抑制し、組成物の取扱い性（指触乾燥性）がよい、床材の被覆に好適な活性エネルギー線硬化性組成物及び積層物を提供することである。
【課題を解決するための手段】
【０００６】
本発明者らは、上記の課題を解決するために鋭意検討した結果、特定の成分を特定量配合することによって、上記要求物性を満足し得ることを見出し、本発明に至った。
【０００７】
即ち、本発明の活性エネルギー線硬化性組成物は、
（Ａ）  ビニル系単量体の１種以上を重合して得られる（共）重合体  １〜２０質量％、
（ｂ−１）  分子内に４つ又は５つの（メタ）アクリロイル基を有する（メタ）アクリレート  ２０〜６０質量％、
（ｂ−２）  分子内に６つ以上の（メタ）アクリロイル基を有する（メタ）アクリレート  ３０〜７０質量％（（ｂ−１）及び（ｂ−２）の合計が７５質量％をこえる）、
（ｂ−３）  分子内に１つ以上、３つ以下の（メタ）アクリロイル基を有する（メタ）アクリレート  ０質量％以上２４質量％未満、
からなる樹脂組成物（Ｉ）（（Ａ）、（ｂ−１）、（ｂ−２）及び（ｂ−３）の合計が１００質量％）１００質量部に対し、
（Ｃ）  活性エネルギー線感応性ラジカル重合開始剤  １〜２０質量部、
を含むことを特徴とする。
【発明の効果】
【０００８】
本発明によれば、組成物の取扱い性（指触乾燥性）が良好であり、床材の反りや塗膜の割れを抑制しつつ、耐汚染性、耐擦り傷性を有する床材の被覆に好適な活性エネルギー線硬化性組成物及び積層物を提供することができる。
【発明を実施するための最良の形態】
【０００９】
本発明の活性エネルギー線硬化性組成物は、
（Ａ）  ビニル系単量体の１種以上を重合して得られる（共）重合体  １〜２０質量％、
（ｂ−１）  分子内に４つ又は５つの（メタ）アクリロイル基を有する（メタ）アクリレート  ２０〜６０質量％、
（ｂ−２）  分子内に６つ以上の（メタ）アクリロイル基を有する（メタ）アクリレート  ３０〜７０質量％（（ｂ−１）及び（ｂ−２）の合計が７５質量％をこえる）、
（ｂ−３）  分子内に１つ以上、３つ以下の（メタ）アクリロイル基を有する（メタ）アクリレート  ０質量％以上２４質量％未満、
からなる樹脂組成物（Ｉ）（（Ａ）、（ｂ−１）、（ｂ−２）及び（ｂ−３）の合計が１００質量％）１００質量部に対し、
（Ｃ）  活性エネルギー線感応性ラジカル重合開始剤  １〜２０質量部、
を含む。
【００１０】
本発明において使用される（共）重合体（Ａ）（以下、成分（Ａ）と示す）は、ビニル系単量体の１種以上を重合して得られる（共）重合体であり、前記ビニル系単量体の１種の単独重合体または前記ビニル系単量体の２種以上の共重合体である。（共）重合体Ａは、ラジカル重合開始剤の存在下、溶液重合法、塊状重合法、乳化重合法等を用いることにより得ることができる。なお、「重合」とは「単独重合」と「共重合」との総称である。また、「（メタ）アクリル」とは「アクリル」と「メタクリル」との総称であり、その他の「（メタ）アクリ・・・」も同様に、「アクリル」と「メタクリル」から派生する基の総称である。
【００１１】
成分（Ａ）を得る際に用いることのできる具体的なビニル系単量体の例としては、例えばメチル（メタ）アクリレート、エチル（メタ）アクリレート、プロピル（メタ）アクリレート、ｎ−ブチル（メタ）アクリレート、ｔ−ブチル（メタ）アクリレート、イソブチル（メタ）アクリレート、２−エチルヘキシル（メタ）アクリレート、ｎ−ノニル（メタ）アクリレート、シクロヘキシル（メタ）アクリレート、ベンジル（メタ）アクリレート、ジシクロペンタニル（メタ）アクリレート、ジシクロペンテニル（メタ）アクリレート、２−ジシクロペンテノキシエチル（メタ）アクリレート、イソボルニル（メタ）アクリレート、メトキシエチル（メタ）アクリレート、エトキシエチル（メタ）アクリレート、ブトキシエチル（メタ）アクリレート、メトキシエトキシエチル（メタ）アクリレート、エトキシエトキシエチル（メタ）アクリレート、テトラヒドロフルフリル（メタ）アクリレート等の（メタ）アクリル酸エステル類；２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート等のヒドロキシアルキル（メタ）アクリレート類；２−ヒドロキシエチル（メタ）アクリレートとエチレンオキシドの付加物、２−ヒドロキシエチル（メタ）アクリレートとプロピレンオキシドの付加物、２−ヒドロキシエチル（メタ）アクリレートとε−カプロラクトンの付加物などの水酸基含有ビニルモノマー；スチレン、α−メチルスチレン、ｐ−ｔ−ブチルスチレン、ビニルトルエンなどのスチレン又はスチレン誘導体；Ｎ，Ｎ−ジメチル（メタ）アクリルアミド、Ｎ，Ｎ−ジエチル（メタ）アクリルアミド等の（メタ）アクリルアミド化合物；（メタ）アクリル酸、イタコン酸、マレイン酸、フマル酸等の不飽和カルボン酸類；（メタ）アクリロニトリルのような重合性不飽和ニトリル類；マレイン酸ジエチル、マレイン酸ジブチル、フマル酸ジブチル、イタコン酸ジエチル、イタコン酸ジブチル等不飽和カルボン酸エステル類；酢酸ビニル、プロピオン酸ビニルなどのビニルエステル類等が挙げられる。これらビニル系単量体は、１種又は２種以上を併用することができる。
【００１２】
前記ビニル系単量体の単体又は混合物を重合して得られる（共）重合体（Ａ）は、作業性の観点から、ＧＰＣ測定による重量平均分子量は３，０００以上が好ましく、１０，０００以上がより好ましい。また３００，０００以下が好ましく、１００，０００以下がより好ましい。
【００１３】
成分（Ａ）の使用割合は、後述する樹脂組成物（Ｉ）中に１質量％以上とし、５質量％以上が指触乾燥性の観点から好ましい。また２０質量％以下とし、耐汚染性が優れることから、１０質量％以下が好ましい。成分（Ａ）の量が、１質量％未満では、指触乾燥性が得られなくなり、２０質量％をこえると粘度が高くなり、作業性の観点から好ましくない。
【００１４】
本発明における（メタ）アクリレート（ｂ−１）（以下、成分（ｂ−１）と示す）は、分子内に４つ又は５つの（メタ）アクリロイル基を有する。
【００１５】
本発明において使用される成分（ｂ−１）の例として、分子内に４つの（メタ）アクリロイル基を有する（メタ）アクリレートとしては、ペンタエリスリトールテトラ（メタ）アクリレート、ジペンタエリスリトールテトラ（メタ）アクリレート、トリペンタエリスリトールテトラ（メタ）アクリレート、ジトリメチロールプロパンテトラ（メタ）アクリレート、ペンタエリスリトールエトキシテトラ（メタ）アクリレートなどが挙げられる。また、分子内に５つの（メタ）アクリロイル基を有する（メタ）アクリレートとしては、ジペンタエリスリトールペンタ（メタ）アクリレート、トリペンタエリスリトールペンタ（メタ）アクリレート、トリメチロ−ルエタンとコハク酸及び（メタ）アクリル酸とをモル比３：２：５で反応させたポリエステルペンタ（メタ）アクリレートなどが挙げられる。これらの中でも、ジペンタエリスリトールペンタアクリレートが好ましい。これらは１種又は２種以上を併用することができる。
【００１６】
本発明における（メタ）アクリレート（ｂ−２）（以下、成分（ｂ−２）と示す）は、分子内に６つ以上の（メタ）アクリロイル基を有する。
【００１７】
本発明において使用される成分（ｂ−２）の例としては、ジペンタエリスリトールヘキサ（メタ）アクリレート、トリペンタエリスリトールヘキサ（メタ）アクリレート、トリペンタエリスリトールヘプタ（メタ）アクリレート、トリペンタエリスリトールオクタ（メタ）アクリレート、イソホロンジイソシアネートとペンタエリスリトールトリ（メタ）アクリレートとを反応させたウレタンヘキサ（メタ）アクリレート、トリメチロ−ルエタンとコハク酸及び（メタ）アクリル酸とをモル比４：３：６で反応させたポリエステルヘキサ（メタ）アクリレートなどが挙げられる。これらの中でも、ジペンタエリスリトールヘキサアクリレートが好ましい。これらは１種又は２種以上を併用することができる。
【００１８】
本発明における（メタ）アクリレート（ｂ−３）（以下、成分（ｂ−３）と示す）は、分子内に１つ以上、３つ以下の（メタ）アクリロイル基を有する。
【００１９】
成分（ｂ−３）の具体例としては、単官能（メタ）アクリレートモノマー、多官能（メタ）アクリレートモノマー、ウレタン（メタ）アクリレートオリゴマー、エポキシ（メタ）アクリレートオリゴマー、ポリエステル（メタ）アクリレートオリゴマー等の化合物が挙げられる。
【００２０】
より具体的には、例えば、
トリメチロールプロパントリ（メタ）アクリル酸エステル、トリスエトキシレーテッドトリメチロールプロパントリ（メタ）アクリル酸エステル、ペンタエリスリトールトリ（メタ）アクリル酸エステル、エトキシレーテッドペンタエリスリトールトリ（メタ）アクリル酸エステル、トリス（２−アクリロイルオキシエチル）イソシアヌレート、炭素数２〜５の脂肪族炭化水素変性トリメチロールプロパントリアクリレート等のトリ（メタ）アクリル酸エステル類；
ジ（メタ）アクリル酸エチレングリコール、ジ（メタ）アクリル酸１，３−ブチレングリコール、ジ（メタ）アクリル酸１，４−ブタンジオール、ジ（メタ）アクリル酸１，６−ヘキサンジオール、ジ（メタ）アクリル酸ノナンジオール、ジ（メタ）アクリル酸ネオペンチルグリコール、ジ（メタ）アクリル酸メチルペンタンジオール、ジ（メタ）アクリル酸ジエチルペンタンジオール、ヒドロキシピバリン酸ネオペンチルグリコールジ（メタ）アクリル酸エステル、ジ（メタ）アクリル酸テトラエチレングリコール、ジ（メタ）アクリル酸トリプロピレングリコール、ジ（メタ）アクリル酸ポリブチレングリコール、ジ（メタ）アクリル酸トリシクロデカンジメタノール、ビス（２−アクリロイルオキシエチル）−２−ヒドロキシエチルイソシアヌレート、ジ（メタ）アクリル酸シクロヘキサンジメタノール、ジ（メタ）アクリル酸ポリエトキシレーテッドシクロヘキサンジメタノール、ジ（メタ）アクリル酸ポリプロポキシレーテッドシクロヘキサンジメタノール、ジ（メタ）アクリル酸ポリエトキシレーテッドビスフェノールＡ、ジ（メタ）アクリル酸ポリプロポキシレーテッドビスフェノールＡ、ビスフェノキシフルオレンエタノールジ（メタ）アクリレート、ネオペンチルグリコール変性トリメチロールプロパンジ（メタ）アクリレート、ヒドロキシピバリン酸ネオペンチルグリコールのε−カプロラクトン付加物のジ（メタ）アクリル酸エステル、ヒドロキシピバリン酸ネオペンチルグリコールのγ−ブチロラクトン付加物のジ（メタ）アクリル酸エステル、ネオペンチルグリコールのカプロラクトン付加物（ｎ＋ｍ＝２〜５）のジ（メタ）アクリル酸エステル、ブチレングリコールのカプロラクトン付加物のジ（メタ）アクリル酸エステル、シクロヘキサンジメタノールのカプロラクトン付加物のジ（メタ）アクリル酸エステル、ジシクロペンタンジオールのカプロラクトン付加物のジ（メタ）アクリル酸エステル、ビスフェノールＡのカプロラクトン付加物のジ（メタ）アクリル酸エステル、ビスフェノールＦのカプロラクトン付加物のジ（メタ）アクリル酸エステル、ジ（メタ）アクリル酸ポリエトキシレーテッド水添ビスフェノール（Ａ、Ｆ、Ｓ）、ジ（メタ）アクリル酸ポリプロポキシレーテッド水添ビスフェノール（Ａ、Ｆ、Ｓ）、水添ビスフェノール（Ａ、Ｆ、Ｓ）のカプロラクトン付加物のジ（メタ）アクリル酸エステル等のジ（メタ）アクリル酸エステル類；
（メタ）アクリル酸２−ヒドロキシエチル、（メタ）アクリル酸２−ヒドロキシプロピル、（メタ）アクリル酸４−ヒドロキシブチル、（メタ）アクリル酸テトラヒドロフルフリル、（メタ）アクリル酸フェノキシエチル、（メタ）アクリル酸シクロヘキシル、（メタ）アクリル酸イソボルニル、（メタ）アクリル酸ノルボルニル、２−（メタ）アクリロイルオキシメチル−２−メチルビシクロヘプタン、（メタ）アクリル酸アダマンチル、（メタ）アクリル酸ベンジル、（メタ）アクリル酸フェニル、（メタ）アクリル酸ジシクロペンテニル、（メタ）アクリル酸ジシクロペンタニル、（メタ）アクリル酸テトラシクロドデカニル、シクロヘキサンジメタノールモノ（メタ）アクリレート、２−メトキシエチル（メタ）アクリレート、３−メトキシブチル（メタ）アクリレート、メトキシトリエチレングリコール（メタ）アクリレート、ブトキシエチル（メタ）アクリレート、メトキシジプロピレングリコール（メタ）アクリレート、４−アクリロイルオキシメチル−２−メチル−２−エチル−１，３−ジオキソラン、４−アクリロイルオキシメチル−２−メチル−２−イソブチル−１，３−ジオキソラン、トリメチロールプロパンホルマール（メタ）アクリレート等の（メタ）アクリル酸エステル類；
アクリルアミド、Ｎ，Ｎ−ジメチルアクリルアミド、Ｎ，Ｎ−ジメチルメタクリルアミド、Ｎ−メチロールアクリルアミド、Ｎ−メトキシメチルアクリルアミド、Ｎ−ブトキシメチルアクリルアミド、Ｎ−ｔ−ブチルアクリルアミド、アクリロイルモルホリン、ヒドロキシエチルアクリルアミド、メチレンビスアクリルアミド等のアクリルアミド類；
フタル酸、コハク酸、ヘキサヒドロフタル酸、テトラヒドロフタル酸、テレフタル酸、アゼライン酸、アジピン酸等の多塩基酸、エチレングリコール、ヘキサンジオール、ポリエチレングリコール、ポリテトラメチレングリコール等の多価アルコール及び（メタ）アクリル酸又はその誘導体との反応で得られるポリエステルジ（メタ）アクリレート類；
（水添）ビスフェノールＡ、（水添）ビスフェノールＦ、（水添）ビスフェノールＳ、テトラブロモ（水添）ビスフェノールＡ等のビスフェノール類とエピクロルヒドリンの縮合反応で得られるビスフェノール型エポキシ樹脂に、（メタ）アクリル酸又はその誘導体を反応させたエポキシ（メタ）アクリレート類；
アルカンジオール、ポリエーテルジオール、ポリエステルジオール、スピログリコール化合物等の１種又は２種以上の混合物からなるアルコール類の水酸基に有機ジイソシアネート化合物を付加し、残ったイソシアネート基に、分子中に１個以上の（メタ）アクリロイルオキシ基、及び１個のヒドロキシ基を有するヒドロキシ基含有（メタ）アクリル酸エステルを反応させたウレタンジ（メタ）アクリレート類；
有機モノイソシアネート化合物に、分子中に１個以上の（メタ）アクリロイルオキシ基、及び１個のヒドロキシ基を有するヒドロキシ基含有（メタ）アクリル酸エステルを反応させたウレタン（メタ）アクリレート類などが挙げられる。これらは、一種単独で、又は二種以上を併用することができる。
【００２１】
それらの中でも作業性、硬度の観点から、ビスフェノールＡ型エポキシ樹脂と（メタ）アクリル酸とを反応させたエポキシジ（メタ）アクリレートが好ましい。
【００２２】
本発明における樹脂組成物（Ｉ）は、成分（Ａ）、成分（ｂ−１）、成分（ｂ−２）及び成分（ｂ−３）からなり、成分（Ａ）、成分（ｂ−１）、成分（ｂ−２）及び成分（ｂ−３）の合計は、１００質量％である。
【００２３】
樹脂組成物（Ｉ）中の成分（ｂ−１）の使用割合は、２０質量％以上とし、硬化収縮による反りが少なくなることから３０質量％以上が好ましい。また６０質量％以下とし、耐汚染性がより優れることから５０質量％以下が好ましい。
【００２４】
また、樹脂組成物（Ｉ）中の成分（ｂ−２）の使用割合は３０質量％以上とし、耐汚染性がより優れることから４０質量％以上が好ましい。また７０質量％以下とし、硬化収縮による反りが少なくなることから６０質量％以下が好ましい。
【００２５】
更に成分（ｂ−１）及び成分（ｂ−２）の合計の使用割合は、耐汚染性、耐擦り傷性の観点から７５質量％をこえるものとする。
【００２６】
また、樹脂組成物（Ｉ）中の成分（ｂ−３）の使用割合は２４質量％未満とし、耐汚染性、耐擦り傷性の観点から１０質量％以下が好ましい。
【００２７】
本発明において使用される活性エネルギー線感応性ラジカル重合開始剤（Ｃ）（以下、成分（Ｃ）と示す）としては、ベンゾイン、ベンゾインモノメチルエーテル、ベンゾインイソプロピルエーテル、アセトイン、ベンジル、ベンゾフェノン、ｐ−メトキシベンゾフェノン、２，２−ジメトキシ−１，２−ジフェニルエタン−１−オン、２，２−ジエトキシアセトフェノン、１−ヒドロキシ−シクロヘキシル−フェニル−ケトン、メチルフェニルグリオキシレート、エチルフェニルグリオキシレート、２−ヒドロキシ−２−メチル−１−フェニル−１−オン、２−メチル−１−〔４−（メチルチオ）フェニル〕−２−モンフォリノプロパノン―１、２−エチルアントラキノン等のカルボニル化合物；テトラメチルチウラムモノスルフィド、テトラメチルチウラムジスルフィド等の硫黄化合物；２，４，６−トリメチルベンゾイルジフェニルフォスフィンオキサイド等のアシルフォスフィンオキサイド等を挙げることができる。これらは、１種又は２種以上の混合系で使用することができる。
【００２８】
これらの中でも、活性エネルギー最大吸収波長λｍａｘが３００ｎｍ以上のラジカル重合開始剤が、硬化性の観点から好ましい。活性エネルギー最大吸収波長λｍａｘが３００ｎｍ以上のラジカル重合開始剤としては、２，４，６−トリメチルベンゾイルジフェニルフォスフィンオキサイド等のアシルフォスフィンオキサイド、２−ヒドロキシ−２−メチル−１−フェニル−１−オン、１−ヒドロキシ−シクロヘキシル−フェニル−ケトン、２，２−ジメトキシ−１，２−ジフェニルエタン−１−オン、２−メチル−１−〔４−（メチルチオ）フェニル〕−２−モンフォリノプロパノン―１等が挙げられる。この中でも、特に２，４，６−トリメチルベンゾイルジフェニルフォスフィンオキサイド等のアシルフォスフィンオキサイドが硬化性の観点から好ましい。
【００２９】
前記樹脂組成物（Ｉ）１００質量部に対し、成分（Ｃ）の使用量は１質量部以上とし、硬化性がより優れることから５質量部以上が好ましい。また２０質量部以下とし、可使時間が長くなり、作業性が優れることから１０質量部以下が好ましい。成分（Ｃ）の量が１質量部未満では、硬化性が得られなくなり、２０質量部をこえると可使時間が短くなり、作業性が低下する。
【００３０】
更に、本発明における活性エネルギー線硬化性組成物には、必要に応じて、その性能を損なわない範囲で、４−ジメチルアミノ安息香酸メチル、４−ジメチルアミノ安息香酸エチル、４−ジメチルアミノ安息香酸アミル、４−ジメチルアミノアセトフェノン等の公知の光増感剤を添加することもできる。
【００３１】
更に、本発明における活性エネルギー線硬化性組成物には、必要に応じて、その性能を損なわない範囲で、密着性を向上させるためにシランカップリング剤を配合することもできる。
【００３２】
具体的には、ビニルトリクロロシラン、ビニルトリメトキシシラン、ビニルトリエトキシシラン、ビニルジメトキシメチルシラン、ビニルトリス（β−メトキシエトキシ）シラン、γ−（メタ）アクロリロキシプロピルトリメトキシシラン、β−（３，４−エポキシシクロヘキシル）エチルトリメトキシシラン、γ−グリシドキシプロピルトリメトキシシラン、γ−グリシドキシプロピルメチルメトキシシラン、Ｎ−β−（アミノエチル）―γ―アミノプロピルメチルジメトキシシラン、γ―アミノプロピルトリエトキシシラン、Ｎ−フェニル―γ―アミノプロピルトリメトキシシラン、γ―メルカプトプロピルトリメトキシシラン、γ―クロロプロピルトリメトキシシラン及び、これら加水分解物等を挙げることができる。これらは、１種又は２種以上を併用することができる。
【００３３】
これらの中でも、得られる組成物の液安定性、透明性、密着性の観点から、γ−（メタ）アクロリロキシプロピルトリメトキシシラン、Ｎ−β−（アミノエチル）−γ−アミノプロピルメチルジメトキシシラン、γ−アミノプロピルトリエトキシシラン、Ｎ−フェニル−γ−アミノプロピルトリメトキシシラン、又はこれら加水分解物が好ましい。また、含有量は、密着性が向上する観点から、樹脂組成物（Ｉ）１００質量部に対し、０．１〜２０質量部であることが好ましく、１〜１０質量部であることがより好ましい。
【００３４】
本発明における活性エネルギー線硬化性組成物には、必要に応じて望ましい粘度に調整するために有機溶剤を使用することができる。有機溶剤の例として、アセトン、メチルエチルケトン、シクロヘキサノン等のケトン系化合物；酢酸メチル、酢酸エチル、酢酸ブチル、乳酸エチル、酢酸メトキシエチル等のエステル系化合物；エタノール、イソプロピルアルコール、ブタノール等のアルコール系化合物、ジエチルエーテル、エチレングリコールジメチルエーテル、ジエチレングリコールモノエチルエーテル、ジエチレングリコールモノブチルエーテル、ジオキサン等のエーテル系化合物；トルエン、キシレン等の芳香族化合物；ペンタン、ヘキサン、石油ナフサ等の脂肪族化合物等を挙げることができる。
【００３５】
これらの中でも作業者の健康への影響が低いアルコール系溶剤が好ましく、その使用量は、活性エネルギー線硬化性組成物１００質量部当たり、１００〜９００質量部であることが好ましい。
【００３６】
また、本発明の活性エネルギー線硬化性組成物には、レベリング剤、消泡剤、沈降防止剤、潤滑剤、研磨剤、防錆剤、帯電防止剤、光安定剤、紫外線吸収剤、重合禁止剤、酸化防止剤、防雲剤、分散剤、増粘剤、タレ止め剤、乾燥剤、付着促進剤、皮膜改質剤、スリップ剤、擦り傷防止剤、可塑剤、艶消し剤、低収縮剤、防菌剤、防カビ剤、防汚剤、難燃剤、硬化促進剤、劣化防止剤、光重合促進剤、熱開始剤、ＰＰ付着付与剤（塩素化ＰＰ）、チキソ剤、染料、顔料、微粒子、反応性微粒子、殺菌剤等の添加剤を加えてもよい。
【００３７】
床材上への活性エネルギー線硬化性組成物の塗布方法としては、刷毛・ローラー・ムートン・モップ塗り、ロールコート、スプレーコート、スピンコート、フローコート、ディピング、静電塗装、スクリーン印刷等の方法が用いられる。塗布作業性の点からロールコートや刷毛塗りが好ましい。
【００３８】
本発明における積層物の形成は、前記方法により床材上に本発明の活性エネルギー線硬化性組成物を塗布し、活性エネルギー線を照射して硬化物層を形成することにより達成される。活性エネルギー線としては、紫外線、電子線等が挙げられる。例えば高圧水銀灯を用いた場合には、照射される紫外線エネルギー量が５０〜１０００ｍＪ／ｃｍ2程度の条件であることが好ましい。また、硬化物層の膜厚は、１〜１００μｍの範囲であることが好ましい。
【００３９】
活性エネルギー線硬化性組成物を塗布する際に、前述した有機溶剤を配合した場合には、活性エネルギー線硬化性組成物を硬化させる前に溶剤を揮発させなければならない。その際には、ＩＲヒーターや温風等により６０℃で３分間程度加温するか、室温で２０分間程度放置する等の条件下で有機溶剤を揮発させることが好ましい。
【００４０】
また、積層物の表層に更にＷＡＸ等を塗布し、光沢やスリップ防止を目的とした層を設けても良い。
【実施例】
【００４１】
以下に、実施例及び比較例を挙げ、本発明を詳しく説明するが、本発明はこれらに限定されるものではない。以下において、「部」は全て「質量部」を、「％」は全て「質量％」を意味する。また、実施例及び比較例における各種の測定評価は次のような方法で行った。
【００４２】
（指触乾燥性）
活性エネルギー線硬化性組成物を塗布し、２５℃の雰囲気にて３０分間放置した後の紫外線照射前の塗膜表層について乾燥性を指触により判断した。評価の判定は以下の基準で行った。
◎・・・ほとんどタック感はなく、指触した際の跡は残らず作業性に優れる。
○・・・ややタック感があるが、作業可能である。
×・・・タック感があり、作業性に劣る。
【００４３】
（反り）
活性エネルギー線硬化性組成物をバーコーター（ＬＯＤ  Ｎｏ．＃３０）により、ＰＥＴフィルム（商品名：「コスモシャインＡ−４１００」膜厚１８８μｍ、東洋紡製）１５０ｍｍ×１５０ｍｍ角上に、硬化後の膜厚が２０〜２２μｍになるように塗布し、硬化後の最も反り上がった値を測定した。評価の判定は以下の基準で行った。
◎・・・１０ｍｍ以下の反りが認められる。
○・・・１０ｍｍ超、１６ｍｍ未満の反りが認められる。
×・・・１６ｍｍ以上の反りが認められる。
【００４４】
（耐擦り傷性）
活性エネルギー線硬化性組成物をバーコーター（ＬＯＤ  Ｎｏ．＃３０）により、ガラス板（膜厚１ｍｍ）上に、硬化後の膜厚が２０〜２２μｍになるように塗布し、ＪＩＳ  Ｋ５６００−５−４塗料一般試験法−第５部：塗膜の機械的性質−第４節：引っかき硬度（鉛筆法）に従って測定した。評価の判定は以下の基準で行った。
◎・・・６Ｈ以上で傷が付く。
○・・・４〜５Ｈで傷が付く。
×・・・３Ｈ以下で傷が付く。
【００４５】
（耐汚染性）
活性エネルギー線硬化性組成物を刷毛により、塩ビ製Ｐタイルに、硬化後の膜厚が約３０μｍになるように塗布し、硬化後に汚染物（「カーボンブラックＭＡ−１００」（商品名、三菱化学製）：石油ベンジン＝１０：９０）５ｍｌをスポイドにて塗膜面に落とし、乾燥後、水にて洗浄し、目視評価した。評価の判定は以下の基準で行った。
◎・・・ほとんどカーボンブラックの跡が認められない。
×・・・カーボンブラックの跡が認められる。
【００４６】
（判定（総合））
前記各評価を基にして、活性エネルギー線硬化性組成物及び積層物の総合判定を以下の基準で行った。
◎・・・評価項目が全て◎である。
○・・・各評価項目が◎又は○である。
×・・・各評価項目に×が一つ以上存在する。
【００４７】
（実施例１）
表１に示す成分をステンレス容器に計量し、約３０分間、全体が均一になるまで攪拌して硬化液を調製した。次に塩ビタイル（商品名：「ジニアスプレーンホモジニアスビニル床タイルＧＥ−１１００」、タジマ製、縦３０ｃｍ、横３０ｃｍ、厚さ２ｍｍのテストピース）に乾燥後の膜厚が３０μｍとなるように前記硬化液をバーコーターにより塗装した。
【００４８】
次に、２５度の室温で３０分間放置し、有機溶剤を揮発させた後、空気中で高圧水銀灯を用い、波長３４０〜３８０ｎｍの活性エネルギー線（積算光量：２００ｍＪ／ｃｍ2）を照射し、硬化層を形成した。得られた硬化層についての評価結果を表１に示す。
【００４９】
（実施例２〜７、比較例１〜３）
実施例１と同様に、表１に示す配合比で硬化液を調製し、同様の操作及び評価を行った。結果を表１に示す。
【００５０】
【表１】
2010043192.tif 000002
【００５１】
なお、実施例及び比較例に用いた略号は、以下の化合物を表す。
・ＰｏｌｙｍｅｒＡ：メタクリル酸メチルからなる重合体
（ＧＰＣによる重量平均分子量：４０，０００）
・ＰｏｌｙｍｅｒＢ：メタクリル酸メチル／アクリル酸エチル＝９９／１からなる共重合体
（ＧＰＣによる重量平均分子量：９５，０００）
・ＰｏｌｙｍｅｒＣ：メタクリル酸メチルからなる重合体
（ＧＰＣによる重量平均分子量：２８０，０００）
・ＰｏｌｙｍｅｒＤ：メタクリル酸メチルからなる重合体
（ＧＰＣによる重量平均分子量：４８０，０００）
・ＥＡ：ビスフェノールＡ型エポキシジアクリレート
（ビスフェノールＡ型エポキシ樹脂（商品名：「エピコート８２８」ジャパンエポキシレジン（株）製及びアクリル酸からなるエポキシアクリレート））
・ＤＰＨＡ：ジペンタエリスリトールヘキサアクリレート
・ＤＰＰＡ：ジペンタエリスリトールペンタアクリレート
・ＰＥＴＴＡ：ペンタエリスリトールテトラアクリレート
・ＨＣＰＫ：１−ヒドロキシ−シクロヘキシル−フェニル−ケトン
・ＡＰＯ：２，４，６−トリメチルベンゾイルジフェニルフォスフィンオキサイド
・ＰＧＭ：プロピレングリコールモノメチルエーテル。
【００５２】
なお、ＧＰＣによる重量平均分子量の測定は、ゲル透過クロマトグラフィー（ＧＰＣ）（東ソー株式会社製  商品名：「ＨＬＣ−８１２０」）を用いた。カラムは、ＴＳＫｇｅｌ  Ｇ５０００ＨＸＬとＧＭＨＸＬ−Ｌ（東ソー株式会社製）を使用した。検量線は、Ｆ２８８／Ｆ８０／Ｆ４０／Ｆ１０／Ｆ４／Ｆ１／Ａ５０００／Ａ１０００／Ａ５００（東ソー株式会社製  標準ポリスチレン）、及びスチレンモノマーを使用して作成した。ポリマーを０．４質量％溶解したテトラヒドロフラン（ＴＨＦ）溶液を調製し、調製したＴＨＦ溶液を１００μＬ使用して、４０℃で測定を行った。標準ポリスチレン換算にて質量平均分子量（Ｍｗ）、数平均分子量（Ｍｎ）、質量平均分子量／数平均分子量（Ｍｗ／Ｍｎ）を算出した。